МАССА ДЛЯ ПРОИЗВОДСТВА ТЕПЛОИЗОЛЯЦИОННЫХ ПЛИТ
MIXTURE FOR MAKING HEAT-INSULATION BOARDS

Изобретение касается производства строительных материалов.
Известна масса для производства плит, включающая, мас.ч.: вода 700; макулатура 15; двуводный гипс или фосфогипс 85; мочевиноформальдегидная смола 5; крахмал 2,5 [1].
Задача изобретения состоит в повышении прочности теплоизоляционных плит.
Технический результат достигается тем, что масса для производства теплоизоляционных плит, включающая воду, макулатуру, фосфогипс, мочевиноформальдегидную смолу, крахмал, дополнительно содержит нарезанное на отрезки 5-50 мм асбестовое волокно, причем компоненты находятся при следующем соотношении, мас.ч.: вода 340-360; макулатура 260-300; фосфогипс 50-60; мочевиноформальдегидная смола 4-6; крахмал 4-6; асбестовое волокно 6-10.
В таблице приведены составы массы для производства теплоизоляционных плит.
Таблица
Компоненты
Содержание, мас.ч в составах
1
2
Вода
340
360
Макулатура
260
300
Фосфогипс
60
50
Мочевиноформадьдегидная смола
4
6
Крахмал
4
6
Асбестовое волокно
6
10
Прочность при сжатии, МПа
~5
~5
2
В процессе приготовления массы для производства плит используют гидропушитель, в который подают воду (с избытком) и макулатуру, предварительно нарезанную на куски площадью 2-16 см. Отдельно распушивают асбестовое волокно, нарезанное на отрезки 5-50 мм.
После распушивания (по отдельности) макулатуры и асбестового волокна их смешивают, из образовавшейся массы удаляют излишнее количество воды, перекачивают ее в емкость, где массу перемешивают в течение 10-15 мин. с мочевиноформальдегидной смолой, крахмалом. Затем добавляют фосфогипс и осуществляют перемешивание еще в течение 1-3 мин. Из приготовленной массы формуют плиты, которые сушат до влажности не более 5%.
Источники информации
1. Воробьев Х.С. Гипсовые вяжущие и изделия: (Зарубежный опыт). - М.: Стройиздат, 1983. - С.176.